一般式I、II、またはIII[式中、Xは、NR4、O、S、またはPR4であり;Yは、NR5、O、S、またはPR5であり;ここで、該記号XおよびYのうちの少なくとも1つはNR4またはNR5であり;R1およびR3は、それぞれ独立して、置換もしくは非置換のC1~C20アルキル、置換もしくは非置換のC6~C30-アリール、5~30個の環原子を有する置換もしくは非置換のヘテロアリール、あるいは、C1~C20-アルコキシ、C6~C30-アリールオキシ、C1~C20-アルキルチオ、C6~C30-アリールチオ、SiR6R7R8、ハロゲン基、ハロゲン化C1~C20-アルキル基、カルボニル-COR6、カルボニルチオ-C=OSR6、カルボニルオキシ-C=OOR6、オキシカルボニル-OC=OR6、チオカルボニル-SC=OR6、アミノ-NR6R7、OH、擬ハロゲン基、アミド-C=ONR6、-NR6C=OR7、ホスホネート-POOR62、ホスフェート-OPOOR62、ホスフィン-PR6R7、ホスフィンオキシド-POR62、スルフェート-OSO2OR6、スルホキシド-SOR6、スルホネート-SO2OR6、スルホニル-SO2R6、スルホンアミド-SO2NR6R7、NO2、ボロン酸エステル-OBOR62、イミノ-C=NR6R7、ボラン基、スタンナン基、ヒドラジン基、ヒドラゾン基、オキシム基、ニトロソ基、ジアゾ基、ビニル基、スルホキシミン、アラン、ゲルマン、ボロキシム、およびボラジンからなる群より選択される、供与体作用もしくは受容体作用を有する置換基であり;あるいは2つの隣接するR1基または2つの隣接するR3基が、各場合において、それらが結合している炭素原子と一緒に、合計で3~12個の原子を有する環を形成し、この場合、該環は、飽和あるいは単不飽和または多価不飽和であってもよく、ならびに、炭素原子と同様、N、O、およびPから選択される1つ以上のヘテロ原子を有していてもよく、該環は、非置換あるいは一置換または多置換であってもよく、ならびに/あるいは、さらに3~12員環に縮合していてもよく;この場合、該R1基またはR3基のうちの少なくとも1つは、それらがXまたはYに対してパラ位に配置されている場合、Si、Ge、O、S、もしくはPから選択されるヘテロ原子を介して、またはsp3-混成炭素原子を介して、結合しており;R2は、置換もしくは非置換のC1~C20-アルキル、置換もしくは非置換のC6~C30-アリール、5~30個の環原子を有する置換もしくは非置換のヘテロアリール、あるいは、C1~C20-アルコキシ、C6~C30-アリールオキシ、C1~C20-アルキルチオ、C6~C30-アリールチオ、SiR6R7R8、ハロゲン基、ハロゲン化C1~C20-アルキル基、カルボニル-COR6、カルボニルチオ-C=OSR6、カルボニルオキシ-C=OOR6、オキシカルボニル-OC=OR6、チオカルボニル-SC=OR6、アミノ-NR6R7、OH、擬ハロゲン基、アミド-C=ONR6、-NR6C=OR7、ホスホネート-POOR62、ホスフェート-OPOOR62、ホスフィン-PR6R7、ホスフィンオキシド-POR62、スルフェート-OSO2OR6、スルホキシド-SOR6、スルホネート-SO2OR6、スルホニル-SO2R6、スルホンアミド-SO2NR6R7、NO2、ボロン酸エステル-OBOR62、イミノ-C=NR6R7、ボラン基、スタンナン基、ヒドラジン基、ヒドラゾン基、オキシム基、ニトロソ基、ジアゾ基、ビニル基、スルホキシミン、アラン、ゲルマン、ボロキシム、およびボラジンからなる群より選択される、供与体作用もしくは受容体作用を有する置換基であり;あるいは2つの隣接するR2基が、各場合において、それらが結合している炭素原子と一緒に、3~12個の炭素原子で構成される環を形成しており、この場合、該環は、飽和あるいは単不飽和または多価不飽和であってもよく、該環は、非置換あるいは一置換または多置換であってもよく、ならびに/あるいは、さらに3~12員環に縮合していてもよく;l、nは、それぞれ独立して、0、1、2、3、または4であり、この場合、少なくともlまたはnは、1、2、3、または4であり;mは、0、1、または2であり;R4、R5は、それぞれ独立して、置換もしくは非置換のC6~C30-アリールまたは置換もしくは非置換のC1~C20-アルキルであり;R6、R7、R8は、それぞれ独立して、置換もしくは非置換のC1~C20-アルキルまたは置換もしくは非置換のC6~C30-アリール、5~30個の環原子を有する置換もしくは非置換のヘテロアリール、-O-SiC1~C20-アルキル3、-O-SiC6~C30-アリール3、C1~C20-アルコキシ、C6~C30-アリールオキシ、またはハロゲン化C1~C20-アルキル基であり;あるいは2つの隣接するR6およびR7、R6およびR8、あるいはR7およびR8基が、それらが結合している原子と一緒に、合計で3~12個の原子を有する環を形成し、この場合、該環は、飽和あるいは単不飽和または多価不飽和であってもよく、ならびに、該R6、R7、またはR8基が結合している原子と同様、炭素原子あるいはN、O、およびPから選択される1つ以上のさらなるヘテロ原子をもっぱら有していてもよく、該環は、非置換あるいは一置換または多置換であってもよく、ならびに/あるいは、さらに3~12員環に縮合していてもよい]の、少なくとも1種の置換カルバゾール誘導体を含む、有機発光ダイオード、有機太陽電池、またはスイッチング素子。前記一般式I、II、またはIIIの少なくとも1種の置換カルバゾール誘導体における前記R1およびR3基が、それぞれ、以下:R1およびR3は、それぞれ独立して、置換もしくは非置換のC1~C20-アルキル、置換もしくは非置換のC6~C30-アリール、5~30個の環原子を有する置換もしくは非置換のヘテロアリール、SiR6R7R8、アミノ-NR6R7であり;R6、R7、R8は、それぞれ独立して、置換もしくは非置換のC1~C20-アルキルまたは置換もしくは非置換のC6~C30-アリール、5~30個の環原子を有する置換もしくは非置換のヘテロアリール、-O-SiC1~C20-アルキル3、-O-SiC6~C30-アリール3であり;あるいは2つの隣接するR6およびR7、R6およびR8、あるいはR7およびR8基が、それらが結合している原子と一緒に、合計で4~8個の原子を有する環を形成しており、この場合、該環は、飽和あるいは単不飽和または多価不飽和であってもよく、ならびに、該R6、R7、またはR8基が結合している原子と同様、炭素原子をもっぱら有し、該環は、非置換あるいは一置換または多置換であってもよく、ならびに/あるいは、さらなる5~8員環に縮合していてもよい、として定義される、請求項1記載の有機発光ダイオード、有機太陽電池、またはスイッチング素子。前記一般式I、II、またはIIIの少なくとも1種の置換カルバゾール誘導体における前記R1およびR3基が、それぞれ、以下:R1およびR3は、それぞれ独立して、置換または非置換のC1~C6-アルキル、好ましくは、メチル、エチル、n-プロピル、イソプロピル、n-ブチル、sec-ブチル、イソブチル、tert-ブチル、より好ましくは、tert-ブチル;フルオレニル;置換もしくは非置換のC6~C14-アリール、好ましくは非置換もしくは置換のフェニル、例えば、以下のIa、IIa、IIIa、Ib、IIb、またはIIIb基のうちの少なくとも1つによって置換されたフェニル;以下のIa、IIa、IIIa、Ib、IIb、またはIIIb基のうちの1つ;SiR6R7R8、またはアミノ-NR6R7であり;R6、R7、R8は、それぞれ独立して、置換もしくは非置換のC1~C6-アルキル、好ましくはメチル、エチル、n-プロピル、イソプロピル、n-ブチル、sec-ブチル、イソブチル、tert-ブチル、より好ましくはメチル;置換もしくは非置換のC6~C14-アリール、好ましくは非置換もしくは置換のフェニル、例えば、前述のIa、IIa、IIIa、Ib、IIb、またはIIIb基のうちの少なくとも1つによって置換されたフェニル;前述のIa、IIa、IIIa、Ib、IIb、またはIIIb基のうちの1つ;-O-SiC1~C6-アルキル3、-O-SiC6~C30-アリール3;-O-SiC1~C6-アルキル2-前述のIa、IIa、IIIa、Ib、IIb、またはIIIb基のうちの1つであり;あるいは2つの隣接するR6およびR7、R6およびR8、あるいはR7およびR8基が、それらが結合している原子と一緒に、合計で4~6個、好ましくは5個の原子を有する環を形成しており、この場合、該環は、飽和あるいは単不飽和または多価不飽和であってもよく、ならびに、該R6、R7、またはR8基が結合している原子と同様、炭素原子をもっぱら有し、該環は、さらなる5~8員環、好ましくは6員環に縮合していてもよく;この場合、該Ia、IIa、IIIa、Ib、IIb、またはIIIb基における基および添え字は、それぞれ、以下のように定義される:Xa、Xbは、それぞれ、NR4a、NR4b、O、S、PR4a、またはPR4bであり;Ya、Ybは、それぞれ、NR5a、NR5b、O、S、PR5a、またはPR5bであり;ここで、記号Xa、Xb、またはYa、Ybのうちの少なくとも1つは、NR4a、NR4b、またはNR5a、NR5bである;R1a、R1b、およびR3a、R3bは、それぞれ独立して、置換もしくは非置換のC1~C20アルキル、置換もしくは非置換のC6~C30-アリール、5~30個の環原子を有する置換もしくは非置換のヘテロアリール、あるいは、C1~C20-アルコキシ、C6~C30-アリールオキシ、C1~C20-アルキルチオ、C6~C30-アリールチオ、SiR6R7R8、ハロゲン基、ハロゲン化C1~C20-アルキル基、カルボニル-COR6、カルボニルチオ-C=OSR6、カルボニルオキシ-C=OOR6、オキシカルボニル-OC=OR6、チオカルボニル-SC=OR6、アミノ-NR6R7、OH、擬ハロゲン基、アミド-C=ONR6、-NR6C=OR7、ホスホネート-POOR62、ホスフェート-OPOOR62、ホスフィン-PR6R7、ホスフィンオキシド-POR62、スルフェート-OSO2OR6、スルホキシド-SOR6、スルホネート-SO2OR6、スルホニル-SO2R6、スルホンアミド-SO2NR6R7、NO2、ボロン酸エステル-OBOR62、イミノ-C=NR6R7、ボラン基、スタンナン基、ヒドラジン基、ヒドラゾン基、オキシム基、ニトロソ基、ジアゾ基、ビニル基、スルホキシミン、アラン、ゲルマン、ボロキシム、およびボラジンからなる群より選択される、供与体作用もしくは受容体作用を有する置換基であり;あるいは2つの隣接するR1基または2つの隣接するR3基が、各場合において、それらが結合している炭素原子と一緒に、合計で3~12個の原子を有する環を形成し、この場合、該環は、飽和あるいは単不飽和または多価不飽和であってもよく、ならびに、炭素原子と同様、N、O、およびPから選択される1つ以上のヘテロ原子を有していてもよく、該環は、非置換あるいは一置換または多置換であってもよく、ならびに/あるいは、さらに3~12員環に縮合していてもよく;この場合、該R1基またはR3基のうちの少なくとも1つは、それらがXまたはYに対してパラ位に配置されている場合、Si、Ge、O、S、もしくはPから選択されるヘテロ原子を介して、またはsp3-混成炭素原子を介して、結合しており;R2aおよびR2bは、それぞれ、置換もしくは非置換のC1~C20-アルキル、置換もしくは非置換のC6~C30-アリール、5~30個の環原子を有する置換もしくは非置換のヘテロアリール、あるいは、C1~C20-アルコキシ、C6~C30-アリールオキシ、C1~C20-アルキルチオ、C6~C30-アリールチオ、SiR6R7R8、ハロゲン基、ハロゲン化C1~C20-アルキル基、カルボニル-COR6、カルボニルチオ-C=OSR6、カルボニルオキシ-C=OOR6、オキシカルボニル-OC=OR6、チオカルボニル-SC=OR6、アミノ-NR6R7、OH、擬ハロゲン基、アミド-C=ONR6、-NR6C=OR7、ホスホネート-POOR62、ホスフェート-OPOOR62、ホスフィン-PR6R7、ホスフィンオキシド-POR62、スルフェート-OSO2OR6、スルホキシド-SOR6、スルホネート-SO2OR6、スルホニル-SO2R6、スルホンアミド-SO2NR6R7、NO2、ボロン酸エステル-OBOR62、イミノ-C=NR6R7、ボラン基、スタンナン基、ヒドラジン基、ヒドラゾン基、オキシム基、ニトロソ基、ジアゾ基、ビニル基、スルホキシミン、アラン、ゲルマン、ボロキシム、およびボラジンからなる群より選択される、供与体作用もしくは受容体作用を有する置換基であり;あるいは2つの隣接するR2基が、各場合において、それらが結合している炭素原子と一緒に、3~12個の炭素原子で構成される環を形成しており、この場合、該環は、飽和あるいは単不飽和または多価不飽和であってもよく、該環は、非置換あるいは一置換または多置換であってもよく、ならびに/あるいは、さらに3~12員環に縮合していてもよく;la、lb、na、nbは、それぞれ独立して、0、1、2、3、または4であり、この場合、少なくともlまたはnは、1、2、3、または4であり;ma、mbは、それぞれ、0、1、または2であり;R4a、R4b、R5a、R5bは、それぞれ独立して、置換もしくは非置換のC6~C30-アリールまたは置換もしくは非置換のC1~C20-アルキルであり;R6a、R6b、R7a、R7b、R8a、R8bは、それぞれ独立して、置換もしくは非置換のC1~C20-アルキルまたは置換もしくは非置換のC6~C30-アリール、5~30個の環原子を有する置換もしくは非置換のヘテロアリール、-O-SiC1~C20-アルキル3、-O-SiC6~C30-アリール3、C1~C20-アルコキシ、C6~C30-アリールオキシ、またはハロゲン化C1~C20-アルキル基であり;あるいは2つの隣接するR6およびR7、R6およびR8、あるいはR7およびR8基が、それらが結合している原子と一緒に、合計で3~12個の原子を有する環を形成し、この場合、該環は、飽和あるいは単不飽和または多価不飽和であってもよく、ならびに、該R6、R7、またはR8基が結合している原子と同様、炭素原子あるいはN、O、およびPから選択される1つ以上のさらなるヘテロ原子をもっぱら有していてもよく、該環は、非置換あるいは一置換または多置換であってもよく、ならびに/あるいは、さらに3~12員環に縮合していてもよいとして定義される、請求項2記載の有機発光ダイオード、有機太陽電池、またはスイッチング素子。前記一般式I、II、またはIIIの前記少なくとも1種の置換カルバゾール誘導体におけるl、n、およびmが、それぞれ、以下:lおよびnは、それぞれ独立して、0、1、または2であり、この場合、少なくともlまたはnは、1または2であり;mは、0であるとして定義される、請求項1から3までのいずれか一項記載の有機発光ダイオード、有機太陽電池、またはスイッチング素子。前記一般式I、II、またはIIIの前記少なくとも1種の置換カルバゾール誘導体における少なくとも1つのR1またはR3置換基が、XまたはYに対してパラ位に配置されている、請求項1から4までのいずれか一項記載の有機発光ダイオード、有機太陽電池、またはスイッチング素子。前記一般式I、II、またはIIIの前記少なくとも1種の置換カルバゾール誘導体における前記R4またはR5置換基が、それぞれ、以下:R4およびR5は、それぞれ独立して、非置換のフェニル、SiR6R7R8-置換フェニルであり;R6、R7、R8は、それぞれ独立して、置換もしくは非置換のC1~C6-アルキル、好ましくはメチル、エチル、n-プロピル、イソプロピル、n-ブチル、sec-ブチル、イソブチル、tert-ブチル、より好ましくはメチル;置換もしくは非置換のC6~C14-アリール、好ましくは非置換もしくは置換のフェニル、例えば、以下のIa、IIa、IIIa、Ib、IIb、またはIIIb基のうちの少なくとも1つによって置換されたフェニル;以下のIa、IIa、IIIa、Ib、IIb、またはIIIb基のうちの1つ;-O-SiC1~C6-アルキル3、-O-SiC6~C30-アリール3;-O-SiC1~C6-アルキル2-以下のIa、IIa、IIIa、Ib、IIb、またはIIIb基のうちの1つであり;あるいは2つの隣接するR6およびR7、R6およびR8、あるいはR7およびR8基が、それらが結合している原子と一緒に、合計で4~6個、好ましくは5個、の原子を有する環を形成しており、この場合、該環は、飽和あるいは単不飽和または多価不飽和であってもよく、ならびに、該R6、R7、またはR8基が結合している原子と同様、炭素原子をもっぱら有し、該環は、さらなる5~8員環、好ましくは6員環、に縮合していてもよく;この場合、該Ia、IIa、IIIa、Ib、IIb、またはIIIb基における基および添え字は、それぞれ、以下のように定義される:Xa、Xbは、それぞれ、NR4a、NR4b、O、S、PR4a、またはPR4bであり;Ya、Ybは、それぞれ、NR5a、NR5b、O、S、PR5a、またはPR5bであり;ここで、記号Xa、Xb、またはYa、Ybのうちの少なくとも1つは、NR4a、NR4b、またはNR5a、NR5bであり;R1a、R1b、およびR3a、R3bは、それぞれ独立して、置換もしくは非置換のC1~C20アルキル、置換もしくは非置換のC6~C30-アリール、5~30個の環原子を有する置換もしくは非置換のヘテロアリール、あるいは、C1~C20-アルコキシ、C6~C30-アリールオキシ、C1~C20-アルキルチオ、C6~C30-アリールチオ、SiR6R7R8、ハロゲン基、ハロゲン化C1~C20-アルキル基、カルボニル-COR6、カルボニルチオ-C=OSR6、カルボニルオキシ-C=OOR6、オキシカルボニル-OC=OR6、チオカルボニル-SC=OR6、アミノ-NR6R7、OH、擬ハロゲン基、アミド-C=ONR6、-NR6C=OR7、ホスホネート-POOR62、ホスフェート-OPOOR62、ホスフィン-PR6R7、ホスフィンオキシド-POR62、スルフェート-OSO2OR6、スルホキシド-SOR6、スルホネート-SO2OR6、スルホニル-SO2R6、スルホンアミド-SO2NR6R7、NO2、ボロン酸エステル-OBOR62、イミノ-C=NR6R7、ボラン基、スタンナン基、ヒドラジン基、ヒドラゾン基、オキシム基、ニトロソ基、ジアゾ基、ビニル基、スルホキシミン、アラン、ゲルマン、ボロキシム、およびボラジンからなる群より選択される、供与体作用もしくは受容体作用を有する置換基であり;あるいは2つの隣接するR1基または2つの隣接するR3基が、各場合において、それらが結合している炭素原子と一緒に、合計で3~12個の原子を有する環を形成し、この場合、該環は、飽和あるいは単不飽和または多価不飽和であってもよく、ならびに、炭素原子と同様、N、O、およびPから選択される1つ以上のヘテロ原子を有していてもよく、該環は、非置換あるいは一置換または多置換であってもよく、ならびに/あるいは、さらに3~12員環に縮合していてもよく;この場合、該R1基またはR3基のうちの少なくとも1つは、それらがXまたはYに対してパラ位に配置されている場合、Si、Ge、O、S、もしくはPから選択されるヘテロ原子を介して、またはsp3-混成炭素原子を介して、結合しており;R2a、R2bは、それぞれ、置換もしくは非置換のC1~C20アルキル、置換もしくは非置換のC6~C30-アリール、5~30個の環原子を有する置換もしくは非置換のヘテロアリール、あるいは、C1~C20-アルコキシ、C6~C30-アリールオキシ、C1~C20-アルキルチオ、C6~C30-アリールチオ、SiR6R7R8、ハロゲン基、ハロゲン化C1~C20-アルキル基、カルボニル-COR6、カルボニルチオ-C=OSR6、カルボニルオキシ-C=OOR6、オキシカルボニル-OC=OR6、チオカルボニル-SC=OR6、アミノ-NR6R7、OH、擬ハロゲン基、アミド-C=ONR6、-NR6C=OR7、ホスホネート-POOR62、ホスフェート-OPOOR62、ホスフィン-PR6R7、ホスフィンオキシド-POR62、スルフェート-OSO2OR6、スルホキシド-SOR6、スルホネート-SO2OR6、スルホニル-SO2R6、スルホンアミド-SO2NR6R7、NO2、ボロン酸エステル-OBOR62、イミノ-C=NR6R7、ボラン基、スタンナン基、ヒドラジン基、ヒドラゾン基、オキシム基、ニトロソ基、ジアゾ基、ビニル基、スルホキシミン、アラン、ゲルマン、ボロキシム、およびボラジンからなる群より選択される、供与体作用もしくは受容体作用を有する置換基であり;あるいは2つの隣接するR2基が、各場合において、それらが結合している炭素原子と一緒に、3~12個の炭素原子で構成される環を形成しており、この場合、該環は、飽和あるいは単不飽和または多価不飽和であってもよく、該環は、非置換あるいは一置換または多置換であってもよく、ならびに/あるいは、さらに3~12員環に縮合していてもよく;la、lb、na、nbは、それぞれ独立して、0、1、2、3、または4であり、この場合、少なくともlまたはnは、1、2、3、または4であり;ma、mbは、それぞれ、0、1、または2であり;R4a、R4b、R5a、R5bは、それぞれ独立して、置換もしくは非置換のC6~C30-アリールまたは置換もしくは非置換のC1~C20-アルキルであり;R6a、R6b、R7a、R7b、R8a、R8bは、それぞれ独立して、置換もしくは非置換のC1~C20-アルキルまたは置換もしくは非置換のC6~C30-アリール、5~30個の環原子を有する置換もしくは非置換のヘテロアリール、-O-SiC1~C20-アルキル3、-O-SiC6~C30-アリール3、C1~C20-アルコキシ、C6~C30-アリールオキシ、またはハロゲン化C1~C20-アルキル基であり;あるいは2つの隣接するR6およびR7、R6およびR8、あるいはR7およびR8基が、それらが結合している原子と一緒に、合計で3~12個の原子を有する環を形成し、この場合、該環は、飽和あるいは単不飽和または多価不飽和であってもよく、ならびに、該R6、R7、またはR8基が結合している原子と同様、炭素原子あるいはN、O、およびPから選択される1つ以上のさらなるヘテロ原子をもっぱら有していてもよく、該環は、非置換あるいは一置換または多置換であってもよく、ならびに/あるいは、さらに3~12員環に縮合していてもよいとして定義される、請求項1から5までのいずれか一項記載の有機発光ダイオード、有機太陽電池、またはスイッチング素子。前記一般式I、II、またはIIIの前記置換カルバゾール誘導体の、前記R1、R2、R3、R4、またはR5基のうちの少なくとも1つ、好ましくは該R1またはR3基のうちの少なくとも1つが、Si含有基である、請求項1から6までのいずれか一項記載の有機発光ダイオード、有機太陽電池、またはスイッチング素子。一般式I、II、またはIII:[式中、Xは、NR4、O、S、またはPR4であり;Yは、NR5、O、S、またはPR5であり;ここで、記号XおよびYのうちの少なくとも1つはNR4またはNR5であり;R1およびR3は、それぞれ独立して、置換もしくは非置換のC1~C20-アルキル、置換もしくは非置換のC6~C30-アリール、5~30個の環原子を有する置換もしくは非置換のヘテロアリール、あるいは、C1~C20-アルコキシ、C6~C30-アリールオキシ、C1~C20-アルキルチオ、C6~C30-アリールチオ、SiR6R7R8、ハロゲン基、ハロゲン化C1~C20-アルキル基、カルボニル-COR6、カルボニルチオ-C=OSR6、カルボニルオキシ-C=OOR6、オキシカルボニル-OC=OR6、チオカルボニル-SC=OR6、アミノ-NR6R7、OH、擬ハロゲン基、アミド-C=ONR6、-NR6C=OR7、ホスホネート-POOR62、ホスフェート-OPOOR62、ホスフィン-PR6R7、ホスフィンオキシド-POR62、スルフェート-OSO2OR6、スルホキシド-SOR6、スルホネート-SO2OR6、スルホニル-SO2R6、スルホンアミド-SO2NR6R7、NO2、ボロン酸エステル-OBOR62、イミノ-C=NR6R7、ボラン基、スタンナン基、ヒドラジン基、ヒドラゾン基、オキシム基、ニトロソ基、ジアゾ基、ビニル基、スルホキシミン、アラン、ゲルマン、ボロキシム、およびボラジンからなる群より選択される、供与体作用もしくは受容体作用を有する置換基であり;あるいは2つの隣接するR1基または2つの隣接するR3基が、各場合において、それらが結合している炭素原子と一緒に、合計で3~12個の原子を有する環を形成し、この場合、該環は、飽和あるいは単不飽和または多価不飽和であってもよく、ならびに、炭素原子と同様、N、O、およびPから選択される1つ以上のヘテロ原子を有していてもよく、該環は、非置換あるいは一置換または多置換であってもよく、ならびに/あるいは、さらに3~12員環に縮合していてもよく;この場合、該R1基またはR3基のうちの少なくとも1つは、それらがXまたはYに対してパラ位に配置されている場合、Si、Ge、O、S、もしくはPから選択されるヘテロ原子を介して、またはsp3-混成炭素原子を介して、結合しており;R2は、置換もしくは非置換のC1~C20-アルキル、置換もしくは非置換のC6~C30-アリール、5~30個の環原子を有する置換もしくは非置換のヘテロアリール、あるいは、C1~C20-アルコキシ、C6~C30-アリールオキシ、C1~C20-アルキルチオ、C6~C30-アリールチオ、SiR6R7R8、ハロゲン基、ハロゲン化C1~C20-アルキル基、カルボニル-COR6、カルボニルチオ-C=OSR6、カルボニルオキシ-C=OOR6、オキシカルボニル-OC=OR6、チオカルボニル-SC=OR6、アミノ-NR6R7、OH、擬ハロゲン基、アミド-C=ONR6、-NR6C=OR7、ホスホネート-POOR62、ホスフェート-OPOOR62、ホスフィン-PR6R7、ホスフィンオキシド-POR62、スルフェート-OSO2OR6、スルホキシド-SOR6、スルホネート-SO2OR6、スルホニル-SO2R6、スルホンアミド-SO2NR6R7、NO2、ボロン酸エステル-OBOR62、イミノ-C=NR6R7、ボラン基、スタンナン基、ヒドラジン基、ヒドラゾン基、オキシム基、ニトロソ基、ジアゾ基、ビニル基、スルホキシミン、アラン、ゲルマン、ボロキシム、およびボラジンからなる群より選択される、供与体作用もしくは受容体作用を有する置換基であり;あるいは2つの隣接するR2基が、各場合において、それらが結合している炭素原子と一緒に、3~12個の炭素原子で構成される環を形成しており、この場合、該環は、飽和あるいは単不飽和または多価不飽和であってもよく、該環は、非置換あるいは一置換または多置換であってもよく、ならびに/あるいは、さらに3~12員環に縮合していてもよく;l、nは、それぞれ独立して、0、1、2、3、または4であり、この場合、少なくともlまたはnは、1、2、3、または4であり;mは、0、1、または2であり;R4、R5は、それぞれ独立して、置換もしくは非置換のC6~C30-アリールまたは置換もしくは非置換のC1~C20-アルキルであり;R6、R7、R8は、それぞれ独立して、置換もしくは非置換のC1~C20-アルキルまたは置換もしくは非置換のC6~C30-アリール、5~30個の環原子を有する置換もしくは非置換のヘテロアリール、-O-SiC1~C20-アルキル3、-O-SiC6~C30-アリール3、C1~C20-アルコキシ、C6~C30-アリールオキシ、またはハロゲン化C1~C20-アルキル基であり;あるいは2つの隣接するR6およびR7、R6およびR8、あるいはR7およびR8基が、それらが結合している原子と一緒に、合計で3~12個の原子を有する環を形成し、この場合、該環は、飽和あるいは単不飽和または多価不飽和であってもよく、ならびに、該R6、R7、またはR8基が結合している原子と同様、炭素原子あるいはN、O、およびPから選択される1つ以上のさらなるヘテロ原子をもっぱら有していてもよく、該環は、非置換あるいは一置換または多置換であってもよく、ならびに/あるいは、さらに3~12員環に縮合していてもよい]のカルバゾール誘導体。陽極Anおよび陰極Kaおよび該陽極と該陰極との間に配置された発光層E、ならびに、場合により、電子/励起子に対する少なくとも1つのブロッキング層、正孔/励起子に対する少なくとも1つのブロッキング層、少なくとも1つの正孔注入層、少なくとも1つの正孔伝導体層、少なくとも1つの電子注入層、および少なくとも1つの電子伝導体層からなる群より選択される少なくとも1つのさらなる層を含み、前記一般式I、II、またはIIIの該少なくとも1種の置換カルバゾール誘導体が該発光層Eおよび/または該少なくとも1つのさらなる層中に存在する、請求項1から7までのいずれか一項記載の有機発光ダイオード。前記一般式I、II、またはIIIの前記少なくとも1種の置換カルバゾール誘導体が、少なくとも1種の発光体材料と一緒に、マトリックス材料として前記発光層E中に存在する、請求項9記載の有機発光ダイオード。前記発光層において使用される前記発光体材料が、一般式IV[式中、記号は、それぞれ、以下のように定義される:M1は、特定の金属原子にとって可能な任意の酸化状態における、元素周期表CASバージョンのIB族、IIB族、IIIB族、IVB族、VB族、VIB族、VIIB族、ランタノイド、およびIIIA族の金属からなる群より選択される金属原子であり;カルベンは、非荷電またはモノアニオン性の、単座、二座、または三座であってもよいカルベン配位子であり、該カルベン配位子は、ビスカルベン配位子またはトリスカルベン配位子であってもよく;Lは、モノアニオン性またはジアニオン性配位子、好ましくはモノアニオン性配位子であり、単座または二座であってもよく;Kは、非荷電の単座または二座配位子であり;qは、カルベン配位子の数であり、この場合、nは、少なくとも1であり、ならびにq>1の場合の式Iの錯体における該カルベン配位子は、同じであってもまたは異なっていてもよく;rは、配位子Lの数であり、この場合、mは、0または≧1であってもよく、ならびにr>1の場合の該配位子Lは、同じであってもまたは異なっていてもよく;oは、配位子Kの数であり、この場合、oは0または≧1であってもよく、ならびにo>1の場合の該配位子Kは、同じであっても異なっていてもよく;pは、該錯体の電荷であり、0、1、2、3、または4;好ましくは0、1、または2、より好ましくは0であり;Wは、モノアニオン性対イオンであり;この場合、qroの合計および該電荷pは、nが少なくとも1である条件において、使用される金属原子の酸化状態および配位数、カルベン、L配位子、およびK配位子の錯体の電荷および配座数に、ならびにカルベンおよびL配位子の電荷に依存する]の少なくとも1種のカルベン錯体である、請求項10記載の有機発光ダイオード。前記有機発光ダイオードが、少なくとも1つのさらなる層として、正孔に対するブロッキング層を含み、該正孔に対するブロッキング層が一般式V[式中、Aは、NR12、S、またはOであり;R12は、置換もしくは非置換のC1~C20-アルキル、置換もしくは非置換のC6~C30-アリール、または5~30個の環原子を有する置換もしくは非置換のヘテロアリールであり;R9、R10、R11は、それぞれ独立して、置換もしくは非置換のC1~C20-アルキル、または置換もしくは非置換のC6~C30-アリール、または一般式aの構造であり;Ra、Rbは、それぞれ独立して、置換もしくは非置換のC1~C20アルキル、置換もしくは非置換のC6~C30-アリール、5~30個の環原子を有する置換もしくは非置換のヘテロアリール、あるいは、C1~C20-アルコキシ、C6~C30-アリールオキシ、C1~C20-アルキルチオ、C6~C30-アリールチオ、SiR12R13R14、ハロゲン基、ハロゲン化C1~C20-アルキル基、カルボニル-COR12、カルボニルチオ-C=OSR12、カルボニルオキシ-C=OOR12、オキシカルボニル-OC=OR12、チオカルボニル-SC=OR12、アミノ-NR12R13、OH、擬ハロゲン基、アミド-C=ONR12、-NR12C=OR13、ホスホネート-POOR122、ホスフェート-OPOOR122、ホスフィン-PR12R13、酸化ホスフィン-POR122、スルフェート-OSO2OR12、スルホキシド-SOR12、スルホネート-SO2OR12、スルホニル-SO2R12、スルホンアミド-SO2NR12R13、NO2、ボロン酸エステル-OBOR122、イミノ-C=NR12R13、ボラン基、スタンナン基、ヒドラジン基、ヒドラゾン基、オキシム基、ニトロソ基、ジアゾ基、ビニル基、スルホキシミン、アラン、ゲルマン、ボロキシム、およびボラジンからなる群より選択される、供与体作用もしくは受容体作用を有する置換基であり;R12、R13、R14は、それぞれ独立して、置換もしくは非置換のC1~C20-アルキル、または置換もしくは非置換のC6~C30-アリールであり;s、tは、それぞれ独立して、0、1、2、または3であり;qまたはrが0の場合、該アリール基のすべての置換可能な位置は、水素によって置換されており;この場合、該式aにおける基お